"滑沢用水溶液を印象体に塗布する滑沢用水溶液塗布工程と,前記滑沢用水溶液塗布工程において前記滑沢用水溶液が塗布された前記印象体に,水と練和した石こう泥又は石こう系埋没材泥を注入する注入工程と,前記注入工程において注入した前記石こう泥又は前記石こう系埋没材泥を硬化させた後に,前記印象体から取り出し,石こう模型又は石こう系埋没材模型を得る石こう模型又は埋没材模型取得工程とを含む,石こう模型又は石こう系埋没材模型の製造方法であって,前記滑沢用水溶液は,石こう模型又は石こう系埋没材模型の表面を滑沢化させるための,滑沢剤を含有する滑沢用水溶液であって,前記滑沢剤は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上であり,前記滑沢用水溶液は,前記滑沢剤を0.01質量以上含み,pH4以下である,石こう模型又は石こう系埋没材模型の製造方法。前記石こう泥又は前記石こう系埋没材泥は,アルギン酸塩印象材又は歯科用寒天印象材である,請求項1に記載の石こう模型又は石こう系埋没材模型の製造方法。石こう又は石こう系埋没材原料を滑沢用水溶液と練和し,石こう泥又は石こう系埋没材泥を得る練和工程と,前記練和工程で得られた前記石こう泥又は石こう系埋没材泥を印象体に注入する注入工程と,前記注入工程により注入した前記石こう泥又は前記石こう系埋没材泥を硬化させた後に,印象体から取り出し,石こう模型又は石こう系埋没材模型を得る石こう模型又は埋没材模型取得工程とを含む,石こう模型又は石こう系埋没材模型の製造方法であって,前記滑沢用水溶液は,石こう模型又は石こう系埋没材模型の表面を滑沢化させるための,滑沢剤を含有する滑沢用水溶液であって,前記滑沢剤は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上であり,前記滑沢用水溶液は,前記滑沢剤を0.01質量以上含み,pH4以下である,石こう模型又は石こう系埋没材模型の製造方法。石こう又は石こう系埋没材原料と滑沢剤成分とを混和する混和工程と,前記混和工程で滑沢剤成分と混和した石こう又は石こう系埋没材原料と水とを練和し,石こう泥又は石こう系埋没材泥を得る練和工程と,前記練和工程で得た前記石こう泥又は前記石こう系埋没材泥を印象体に注入する注入工程と,前記注入工程により注入した前記石こう泥又は前記石こう系埋没材泥を硬化させた後に,印象体から取り出し,石こう模型又は石こう系埋没材模型を得る石こう模型又は埋没材模型取得工程と,を含む,石こう模型又は石こう系埋没材模型の製造方法であって,前記滑沢剤成分は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上を含有する粉末であり,前記滑沢剤成分が前記練和工程において練和に用いられた水に溶解した場合,pH4以下となる,石こう模型又は石こう系埋没材模型の製造方法。石こう模型又は石こう系埋没材模型の表面を滑沢化させるための滑沢剤であって,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上を含有する滑沢剤。石こう模型又は石こう系埋没材模型の表面を滑沢化させるための,滑沢剤を含有する滑沢用水溶液であって,前記滑沢剤は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上であり,前記滑沢剤を0.01質量以上含み,pH4以下である,滑沢用水溶液。これまで説明したとおり,主模型の作製に使用される印象材として,アルギン酸塩印象材や歯科用寒天印象材等が使用される。そして,印象体に注入する硬質石こうや超硬質石こうと印象材との相性により模型表面が荒れることがある。模型の表面が荒れると後に作製される技工物の寸法精度に影響を及ぼすことがあり,模型そのものの破損にも繋がる。本発明の目的は,模型表面の荒れを防ぐために印象材と模型材の両方から改善する方法を提供することにある。上記以外にも口腔内から採得された印象体を消毒除菌することで,模型表面が荒れることがある。従来アルギン酸塩印象材の場合,硫酸カリウム等の塩類水溶液中に浸漬し模型表面の荒れを防いでいたが不十分である。また寒天印象材には効果が見られなかった。そこで,本発明は,口腔内から採得した印象に使用することで,模型表面の荒れを防ぐことができる滑沢剤を提供することを目的とする。また,近年は複模型作製の機会が主模型の保存という観点から,矯正義歯床等だけでなく補綴物全般にまで増えている。その際アルギン酸塩印象材及びシリコーン印象材は単回使用であるのに対して,複模型用寒天印象材は温度変化により硬化するので再利用が可能で安価なため使用されることが多くなってきた。しかし,複模型用寒天印象材は口腔内で使用される印象材とは異なり,反転した複模型石こう,石こう系埋没材,リン酸塩系埋没材等の表面が荒れやすいものが多い。複模型の表面が荒れると,後の技工操作によって作製する技工物の精度に悪影響がある。特許文献で挙げた印象用除菌液は,口腔内から採得された印象体に使用されるものであり,複模型用寒天印象材には使用されない。そこで,本発明は主模型から採った印象体にも使用することができ,複模型表面の荒れを防ぐことができる滑沢剤を提供することを目的とする。本発明の第1の側面は,滑沢剤に関する。この滑沢剤は,石こう模型又は石こう系埋没材模型の表面を滑沢化させるための剤である。本発明の滑沢剤は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上を含有する。本発明の第2の側面は,滑沢用水溶液に関する。この滑沢用水溶液は,石こう模型又は石こう系埋没材模型の表面を滑沢化させるための水溶液である。そして,滑沢用水溶液は,本発明の滑沢剤を含む。本発明の滑沢剤は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上を0.01質量以上含む。滑沢用水溶液の酸性度は,pH4以下である。本発明の第3の側面は,石こう模型又は石こう系埋没材模型の製造方法に関する。この方法の第1の態様は,印象体に滑沢用水溶液を塗布するものである。印象体に本発明の滑沢用水溶液を塗布することで後述する実施例により実証されたとおり,表面が滑らかな石こう模型や石こう系埋没材模型を得ることができる。この態様の石こう模型又は石こう系埋没材模型の製造方法は,滑沢用水溶液塗布工程と,注入工程と,石こう模型又は埋没材模型取得工程とを含む。滑沢用水溶液塗布工程は,滑沢用水溶液を印象体に塗布する工程である。注入工程は,印象体に,水と練和した石こう泥又は石こう系埋没材泥を注入する工程である。石こう模型又は埋没材模型取得工程は,石こう泥又は石こう系埋没材泥を硬化させた後に,印象体から取り出し,石こう模型又は石こう系埋没材模型を得る工程である。そして,滑沢用水溶液は,先に説明したものである。本発明の第3の側面は,石こう又は石こう系埋没材の製造方法の第2の態様は,石こう又は石こう系埋没材原料を練和する際に,水ではなく,本発明の滑沢用水溶液を用いて練和するものである。この態様の石こう模型又は石こう系埋没材模型の製造方法は,練和工程と,注入工程と,石こう模型又は埋没材模型取得工程とを含む。練和工程は,石こう又は石こう系埋没材原料を滑沢用水溶液と練和し,石こう泥又は石こう系埋没材泥を得る工程である。注入工程は,石こう泥又は石こう系埋没材泥を印象体に注入する工程である。石こう模型又は埋没材模型取得工程は,石こう泥又は石こう系埋没材泥を硬化させた後に,印象体から取り出し,石こう模型又は石こう系埋没材模型を得る工程である。そして,滑沢用水溶液は,先に説明したものである。本発明の第3の側面は,石こう又は石こう系埋没材の製造方法の第3の態様は,石こう又は石こう系埋没材原料に本発明の滑沢剤成分を混合した後に,水を用いて練和するものである。この態様の石こう模型又は石こう系埋没材模型の製造方法は,混和工程と,練和工程と,注入工程と,石こう模型又は埋没材模型取得工程とを含む。混和工程は,石こう又は石こう系埋没材原料と滑沢剤成分とを混和する工程である。練和工程は,石こう又は石こう系埋没材原料と水とを練和し,石こう泥又は石こう系埋没材泥を得る工程である。注入工程は,石こう泥又は石こう系埋没材泥を印象体に注入する工程である。石こう模型又は埋没材模型取得工程は,石こう泥又は石こう系埋没材泥を硬化させた後に,印象体から取り出し,石こう模型又は石こう系埋没材模型を得る工程である。そして,滑沢剤成分は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上を含有する粉末である。滑沢剤成分は,練和工程において練和に用いられた水に溶解した場合,pH4以下となるものが好ましい。本発明の滑沢用水溶液は,実施例により実証された通り,石こう模型又は石こう系埋没材模型の表面を滑沢化させることができる。本発明の第1の側面は,滑沢剤に関する。この滑沢剤は,石こう模型又は石こう系埋没材模型の表面を滑沢化させるための剤である。本発明の滑沢剤は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上を含有する。溶媒和物の例は,水和物である。水和物には,1水和物,2水和物の他,当業者に公知な水和物を全て含む。本発明の滑沢剤は,原料や水に混和又は練和されることで,上記の滑沢剤を生ずる上記の化合物の誘導体や,前記の化合物に保護基がついた化合物をも含む。本発明の滑沢剤は,粉末であってもよい。粉末状の本発明の滑沢剤を滑沢剤成分ともよぶ。これは,本発明の滑沢剤は,水の存在下において,石こう模型又は石こう系埋没材模型の表面を滑沢化する効果を発揮するためである。そして,後述するとおり,本発明の滑沢剤は,石こう原料又は石こう系埋没材原料と混合して用いられても良い。また,溶媒例えば水に本発明の滑沢剤を溶解させて,滑沢用水溶液又は滑沢用溶液としてもよい。後述の通り,本発明の滑沢剤は,石こう模型又は石こう系埋没材に含めることができる公知の副組剤を含んでも良い。副組剤とは,石こう原料又は石こう系埋没材原料に含まれる石こう成分及び滑沢剤以外の成分を意味する。副組剤の例は,防腐剤,界面活性剤,酸化防止剤,防錆剤及び着色剤である。本発明の第2の側面は,滑沢用水溶液に関する。この滑沢用水溶液は,石こう模型又は石こう系埋没材模型の表面を滑沢化させるための水溶液である。本発明の滑沢用水溶液は,本発明の滑沢剤を有効成分として,有効量含む。本発明の滑沢剤は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上である。具体的な本発明の滑沢剤の例は,硫酸カリウムアルミニウム,硫酸アンモニウム鉄,硫酸アルミニウムアンモニウム及びこれらの水和物である。硫酸アンモニウム鉄の例は,硫酸アンモニウム鉄II,硫酸アンモニウム鉄III及びそれらの溶媒和物であり,それらの溶媒和物の例は,硫酸アンモニウム鉄II6水塩硫酸第一鉄アンモニウム六水和物及び硫酸アンモニウム鉄III12水塩硫酸第二鉄アンモニウム十二水和物である。実施例に基づけば,これらの中で硫酸アルミニウムアンモニウム,硫酸アンモニウム鉄,硫酸カリウムアルミニウム又はそれらの水和物を有効成分として含む滑沢用水溶液が最も有効である。本発明の滑沢用水溶液は,上記の本発明の滑沢剤を0.01質量以上含む。本発明の滑沢用水溶液中の滑沢剤の含有量は,0.01質量以上50質量以下でもよいし,0.1質量以上40質量以下でもよく,0.5質量以上10質量以下でもよい。滑沢用水溶液の酸性度は,pH4以下である。滑沢用水溶液の酸性度の例は,pH1以上pH4以下であり,pH2以上4以下でもよいし,pH2以上pH35以下でもよい。滑沢用水溶液の酸性度は,本発明の滑沢剤の濃度により調整してもよいし,滑沢剤を構成する化合物の種類により調整してもよい。さらに,滑沢用水溶液の酸性度は,pH調整剤により調整してもよい。滑沢用水溶液は,上記の有効成分のほか,滑沢用水溶液に含めることができる成分を適宜含んでもよい。そのような成分の例は,防腐剤,界面活性剤,酸化防止剤,防錆剤及び着色剤である。本発明の第3の側面は,石こう又は石こう系埋没材の製造方法に関する。本発明の第3の側面に関する石こう又は石こう系埋没材の製造方法の第1の態様は,印象に滑沢用水溶液を塗布するものである。例えば,歯科技工技術において,口腔内の形状又は主模型の印象を採るステップ101。主模型を作製するため,たとえばまず口腔内の印象を採る。この口腔内の印象を採る際,例えば,アルギン酸塩印象材,又は連合印象用寒天印象材が用いられる。本発明は,口腔内の印象体を製造するための印象材として,アルギン酸塩印象材,又は連合印象用寒天印象材を用いた場合に特に好適に用いることができる。また,口腔内の印象体を用いて,複模型である主模型を作製する場合,技工用寒天印象材が用いられる。本発明は,技工用寒天印象材を用いた印象体の場合も,好適に用いることができる。アルギン酸塩印象材は,アルギン酸塩を含む公知の剤である。アルギン酸塩印象材は,たとえば,特開2008063261号公報,特開2007262010号公報,特開2006273720号公報,特開2005206541号公報,特開2004113332号公報,特開2003192519号公報,特開2002161014号公報,特開2002114621号公報,特開2002104917号公報,特開2002104916号公報,特開2002104915号公報,特開2002087922号公報に開示されたものを適宜用いることができる。連合印象は,材質の異なる2種の歯科用印象材料を重ね合わせる連合印象材である。連合印象用寒天印象材の例は,寒天アルジネート連合印象である。連合印象の例は,特開2009131536号公報,及び特開2009106672号公報に開示されている。寒天印象材は,例えば,特開2008056578号公報,特開2006176462号公報,特開2004033140号公報,特開2002330980号公報,特開2001261518号公報,特開平08127510号公報,及び特開平07118118号公報に開示されている。この態様の方法は,滑沢用水溶液塗布工程ステップ102と,注入工程ステップ103と,石こう模型又は埋没材取得工程ステップ104とを含む。滑沢用水溶液塗布工程ステップ102は,滑沢用水溶液を印象体に塗布するための工程である。滑沢用水溶液を印象体に塗布する方法の例は,浸漬塗布,スプレー塗布,スピンコート塗布,及び刷毛やローラを用いた塗布である。これらの中では,印象体を滑沢用水溶液に浸漬するものが好ましい。滑沢用水溶液は,石こう模型又は石こう系埋没材模型の表面を滑沢化させるための,滑沢剤を含有する水溶液である。滑沢剤は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上である。滑沢用水溶液は,滑沢剤を0.01質量以上含み,pH4以下である。滑沢用水溶液は,先に説明したものを適宜用いることができる。注入工程ステップ103は,滑沢用水溶液塗布工程において滑沢用水溶液が塗布された印象体に,水と練和した石こう泥又は石こう系埋没材泥を注入する工程である。石こう又は石こう系埋没材原料と水は公知の方法に基づいて練和することができる。石こう又は石こう系埋没材原料に,先に説明した滑沢用水溶液を用いて練和してもよい。また,石こう又は石こう系埋没材原料に,滑沢剤成分を混和し,水又は滑沢用水溶液を用いて練和してもよい。石こう泥又は石こう系埋没材泥は,泥上になった石こう又は石こう系埋没材を意味する。泥状とは,固化していないものの液体より低い流動性を有する状態を意味し,石こうの分野において公知の状態である。石こう系埋没材原料は公知であり,石こう系埋没材原料として,例えば,特開2008035907号公報,特開2004073609号公報,特開2003335613号公報,特開2002336276号公報,特開2001353166号公報,及び特開平11226695号公報に開示されたものを適宜用いることができる。石こう系埋没材原料は,石こうを含む埋没材である。石こうの例は,α半水石膏及び又はβ半水石膏である。石こう系埋没材原料は,耐熱材が含まれてもよい。耐熱材の例は,シリカ及びはクリストバライトである。石こう系埋没材原料は,さらに硬化促進剤又は硬化遅延剤を含んでも良い。硬化時間調整用の硬化促進剤の例は,二水石こう微粉末及び塩類たとえば,食塩である。硬化遅延剤の例は,カルボン酸塩クエン酸ナトリウムである。石こう系埋没材原料は,例えば,減水剤をさらに含んでもよい。石こう模型又は埋没材模型取得工程ステップ104は,注入工程により注入した石こう泥又は石こう系埋没材泥を硬化させた後に,印象体から硬化した石こう模型又は石こう系埋没材模型を取り出し,石こう模型又は石こう系埋没材模型を得る工程である。本発明の第3の側面の第2の態様は,石こう又は石こう系印象材原料を練和する際に,水ではなく,本発明の滑沢用水溶液を用いて練和するものである。この態様は,練和工程ステップ201と,注入工程ステップ202と,埋没材模型取得工程ステップ203とを含む。印象体は,先に説明したステップ101と同様にして得ることができる。この態様の練和工程ステップ201は,石こう原料又は石こう系埋没材原料を滑沢用水溶液と練和する工程である。石こう又は石こう系埋没材原料に本発明の滑沢用水溶液を混合すると,石こう又は石こう系埋没材原料が硬化する。この練和工程は,遅延剤を添加する工程を含むことが好ましい。遅延剤の例は,クエン酸ナトリウム,グルタミン酸ソーダ,グリセリン,アルコール,リン酸塩,カルボン酸,オキシカルボン酸,タンパク質系のリターダーのいずれか又は2種以上である。遅延剤を添加する方法の例は,練和液に遅延剤を溶解させることで,遅延剤を添加する方法,及び石こう原料又は石こう系埋没材原料に粉体状態の遅延剤を混合する方法である。滑沢用水溶液は,先に説明したものを適宜用いることができる。滑沢用水溶液の量は,石こう又は石こう系埋没材原料の混水量に合わせて適宜調整すればよい。遅延剤は,滑沢用水溶液の添加濃度と同量を添加することが好ましい。この態様の注入工程ステップ202及び埋没材模型取得工程ステップ203は,それぞれ第1の態様の注入工程ステップ103及び石こう模型又は埋没材模型取得工程ステップ104と同様の工程とすればよい。本発明の第3の側面の第3の態様は,石こう又は石こう系埋没材原料に本発明の滑沢剤成分を混合した後に,水を用いて練和するものである。この態様は,混和工程ステップ301と,練和工程ステップ302と,注入工程ステップ303と,石こう模型又は埋没材模型取得工程ステップ304とを含む。印象体は,先に説明したステップ101と同様にして得ることができる。混和工程ステップ301は,石こう又は石こう系埋没材原料と滑沢剤成分とを混和する工程である。石こう又は石こう系埋没材原料に添加する本発明の滑沢剤の量は,適宜調整すればよい。滑沢剤成分は,硫酸カリウムアルミニウム,硫酸アルミニウム,硫酸アンモニウム鉄,硫酸アルミニウムアンモニウム,硫酸アンモニウムクロム,硫酸アルミニウムナトリウム,及びこれらの溶媒和物からなる群より選ばれる1種類又は2種以上を含有する粉末である。滑沢剤成分は,練和工程において練和に用いられた水に溶解した場合,pH4以下となる。この混和工程は,例えば,滑沢剤成分とともに粉末状の遅延剤を添加する工程を含んでもよい。遅延剤は,滑沢用水溶液の添加濃度と同量を添加することが好ましい。練和工程ステップ302は,混和工程で滑沢剤成分と混和した石こう又は石こう系埋没材原料に水を添加し,練和する工程である。混和工程で添加された滑沢剤成分は,この工程における水と練和されることで,滑沢剤としての機能を発揮するものであってもよい。混和工程で滑沢剤成分と混和した石こう又は石こう系埋没材原料に,本発明の滑沢用水溶液を添加して,練和してもよい。もっとも,混和工程で滑沢剤成分とともに,粉末状の遅延剤が添加されている場合,例えば,練和工程において添加された水分により,遅延剤としての効果を発揮する。特に,混和工程で滑沢剤成分とともに,粉末状の遅延剤が添加されない場合,練和工程は,遅延剤を添加する工程を含むことが好ましい。遅延剤を添加する方法の例は,練和液に遅延剤を溶解させることで,遅延剤を添加する方法,及び石こう原料又は石こう系埋没材原料に粉体状態の遅延剤を混合する方法である。この態様の注入工程ステップ202及び埋没材模型取得工程ステップ203は,それぞれ第1の態様の注入工程ステップ103及び石こう模型又は埋没材模型取得工程ステップ104と同様の工程とすればよい。以下に実施例に基づいて本発明を説明する。しかしながら,本発明は,以下に説明する実施例に限定されず,当業者に自明な範囲で適宜調整したものも本発明に含まれる。表1に本実施例で用いた模型材,表2に印象材を示す。模型面の面荒れ評価基準は,以下の通りとした。◎:模型表面は荒れが無く滑沢で固い。○:模型表面は荒れが無く綺麗である。△:模型表面は若干粉を吹いた様な外観で表面一層が柔らかく荒れがある。×:模型表面に剥がれた部分があるか,ひどく粉を吹いた様な外観で,表面は柔らかく荒れている。本実施例は,歯科用寒天印象材紫陽花を用いた。この寒天を,てきおん君カートリッジ登録商標株式会社ヨシダ製,TEG-10にて溶解させた。その後,溶解させた寒天を,専用のシリンジで内径21mm×厚み3mmのリング内に少し盛り上がるまで流し込み,ガラスの平板の印象を採った。採取した印象体を表3に示す表面改良材に10秒間浸漬させてから水洗した。比較例は水洗のみとした。処理した印象体に石こう泥を注入し反転した模型表面を評価した。これらの結果を表3に示した。表3から,例えば硫酸カリウムアルミニウムを含む水溶液は,pH5以下であれば,寒天印象材や石こう模型材の表面が荒れることを効果的に防止できることがわかる。表3から,pH3.5以下の場合に,より効果が大きいことがわかる。実施例2では,複模型用寒天印象材デュプリゲル登録商標を用いた。この寒天を,90°Cで湯煎して溶解させ,60°Cまで徐冷後,内径21mm×厚み3mmのリング内に流し込み,ガラスの平板の印象を採った。採取した印象体を表4に示す表面改良材に10秒間浸漬させてから水洗した。比較例は水洗のみとした。処理した印象体に石こう泥および埋没材泥を注入し反転した模型表面を評価した。これらの結果を表4に示した。表4から,硫酸カリウムアルミニウムを含む水溶液は,pH5以下の場合に複模型用寒天印象材の表面が荒れる事態を防止できることがわかる。さらに,pH3.5以下の場合は,表面の荒れを防止する作用が強いことがわかった。また,硫酸アンモニウム鉄を含む水溶液は,pH4以下の場合に複模型用寒天印象材の表面が荒れる事態を効果的に防止できることがわかる。硫酸アルミニウムアンモニウムを含む水溶液は,pH6以下の場合に複模型用寒天印象材の表面が荒れる事態を防止でき,pH3.2以下の場合に表面の荒れを防止する作用が強いことがわかる。図1は,硫酸カリウムアルミニウム12水塩を添加しpH3.0の状態にて製造された石こう系埋没材模型の図面に替わる写真である。図2は,比較例により得られた石こう系埋没材模型の図面に替わる写真である。図1及び図2を比較すると,本発明の滑沢剤を添加することで,得られる石こう系埋没材模型の表面が圧倒的に滑らかになることが示された。実施例3では,滑沢剤を添加した模型材を印象体に注入し反転した模型面を評価した。模型材は,歯科用硬質石膏を用い,遅延剤にはクエン酸ナトリウムを添加した。歯科用寒天印象材紫陽花は,てきおん君カートリッジ登録商標株式会社ヨシダ製,TEG-10にて溶解させた。その後,溶解させた寒天を,専用のシリンジで内径21mm×厚み3mmのリング内に少し盛り上がるまで流し込み,ガラスの平板の印象を採った。複模型用寒天印象材デュプリゲル登録商標は,90°Cで湯煎して溶解させ,60°Cまで徐冷後,内径21mm×厚み3mmのリング内に流し込み,ガラスの平板の印象を採った。以上の結果より,印象体を本発明の滑沢用水溶液に短時間浸漬することで,得られる模型表面の荒れを改善でき,表面の荒れのない滑沢な模型が作製できたといえる。また,滑沢剤を混合した模型材を使用することで,表面荒れのない滑沢な模型が作製できたと言える。"